Brevet FR3085163A1 — publié le 20200228

PROCEDE DE DEPOLYMERISATION DE MATERIAUX POLY-MERLS OXYGENES PAR CATALYSE NUCLEOPRILE La présente invention concerne un procédé de dépolymérisation de polymères oxygénés, notamment par catalyse nucléophile et l'utilisation dudit procédé dans le recyclage de matériaux plastiques et la préparation de composés aromatiques et aliphatiques pouvant être utilisés comme carburant, intermédiaires de synthèse, matières premières dans les secteurs de la construction, dans l'industrie pétrochimique, électrique, électronique, de textile, aéronautique, pharmaceutique, cosmétique, agrochimique. La présente invention concerne également un procédé de fabrication de 10 combustibles, de composants électroniques, de polymères plastiques, de caoutchouc, de médicaments, de vitamines, de produits cosmétiques, de parfums, de produits alimentaires, de fils et fibres synthétiques, de cuirs synthétiques, de colles, de pesticides, d'engrais comprenant (i) une étape de dépolymérisation de polymères oxygénés selon le procédé de l'invention et éventuellement (il) une étape d'hydrolyse, et éventuellement (iii) une étape 15 de fonctionnalisation et/ou défonctionnalisation. Les polymères oxygénés sont actuellement des constituants de base d'une grande partie des matériaux de la vie courante et en particulier des plastiques. En effet, un matériau plastique est essentiellement constitué d'un polymère qui après des opérations de moulage et de façonnage, conduit à l'obtention d'un objet fini ou semi-fini. Ces plastiques 20 ont généralement des niasses moléculaires élevées et sont souvent issus de la pétrochimie, mais il existe des plastiques d'origine naturelle.. De nos jours, un intérêt croissant envers les matériaux plastiques est observé en raison de leur facilité de fabrication, de leur coût relativement faible ainsi qu'à la polyvalence qu'ils présentent. Cependant, le. coût relativement élevé du recyclage de ces matériaux en utilisant les procédés actuels pose des 25 problèmes d'ordre économiques nécessitant de nouvelles solutions pouvant s'accorder avec l'évolution des législations. Ainsi, le recyclage des matériaux contenant des polymères oxygénés est devenu un enjeu important de la société contemporaine. Plusieurs méthodes de recyclage ont été développées pour faire face à cette problématique. Parmi ces méthodes, le recyclage chimique (ou recyclage tertiaire) est une 30 méthode de recyclage qui est en accord avec les principes du développement durable. En effet, ce type de recyclage permet de récupérer des constituants de la pétrochimie, des déchets des matériaux polymères et des déchets plastiques et de les utiliser comme précurseurs dans la création de produits à hautes valeurs ajoutées. Les matériaux polymères peuvent ainsi être considérés comme une source de matières carbonées (S.M. Al-Salem, P. Lettieri, J. Baeyens, Progress in Enere and Combustion Science, 2010, 36 (2010) pages 103-129; S. 14. Park and S. H. Kim, Fa.shion and Textiles, 2014, 1, pages II 7). Les méthodes de recyclage chimiques sont généralement divisées en deux catégories : celles qui régénèrent les monomères ou des oligomères de départ (réactions d'hydrolyse) et celles qui génèrent d'autres types de molécules ayant des applications en chimie fine ou comme carburant (réactions de transestérifications, d'aminolyse, de rnéthanolyse, de glycolyse, etc.). De nombreuses méthodes chimiques de recyclage existent dans la littérature (I). S. Achilias, D. A. Louka, G. Tsintzou, I. A. Koutsidis, I. Tsagkalias, L. Andriotis, N. P. Manias, P. Siafaka, Recent Advances in the °imita! Recycling ofPofymers (PP, PS' LDPE, HDPE, PVC, PC, Nylon, PMA/14); INTECH Open Access Publisher, 2012, ISBN: 953510327X, 9789535103271 ; Chemically recyclable polyiners: s circular economy approach to susta.inability, Miao Hong and Eugene Chen, Green Chem., 2017, 19, 3692) etc, Récemment, deux méthodes de choix ont été développées : la réduction des composés oxygénés avec l'hydrogène moléculaire et les hydrosilanes. A) Hydrogénation L'hydrogénation est une méthode initialement développée par Robertson et al. (Chem. Commun., 2014, 50, 4884-4887) qui permet le recyclage de plusieurs types de polymères comme les polyesters et les polycarbonates. Cette méthode utilise un complexe de ruthénium PNN à 1 "4, mol, qui nécessite une activation par 2 équivalents de base (tBuOK). Les réactions se réalisent en présence d'anisote comme co-solvant afin d'augmenter la solubilité des polymères, et à une température dc 160°C et une pression de 54,4 atm de H2. Le PLA et le PET ainsi que quelques polycarbonates (le PC-BPA n'était pas testé) ont été dépolymérisés pour fournir pour la première fois des diols avec des conversions allant de 91 à >99 % après 48 h de réaction. Récemment, Klankermayer et al, ont del:clappé un catalyseur à base de ruthenium Ru(triphos)TMM et de l'acide triflimidique comme cocatalyseur (S. Westhues, J. 'del, J. Klankerinayer, Molecular catalyst systems as key enablers for tailored polyesters and polycarbonate recycling concepts. Sei. Adv., 2018, 4, eaat9669), Ce nouveau système réalise la réduction de polyesters et de polycarbonates à 100 bar d'hydrogène et 120 °C et requiert une quantité de 0.1 à I mol% de catalyseur Ru(triphos)TMM et de l'acide triflimidique. Comme le 3 système de Robertson, le système de Klankermayer permet de récupérer des chois à partir de PET, de PLA mais aussi de PC-BPA avec des rendements isolés allant de 73 à 93%. Ces systèmes tolèrent les impuretés et les additifs présents dans les bouteilles de PET et de PLA. Cependant, il présente les désavantages suivants Les réactions de dépolymérisations se réalisent à des températures et des pressions élevées (Le. températures >100°C et pressions entre 10 et 100 bars). Les réactions nécessitent l'ajout d'additifs comme l'anisole (comme cosolvant) et le tBuOK (sensible à l'air) ou encore l'acide triflimidique pour activer les catalyseurs lesquels catalyseurs promouvront la réaction d'hydrogénation. L'ajout de ces additifs généralement issus d'une source non renouvelable implique l'utilisation d'une grande quantité de réactifs carbonés de départ qui nécessiteront, par la suite, une étape additionnelle de recyclage pour les récupérer. L'utilisation de complexes contenant un métal noble (le ruthénium) et qui. sont non commerciaux. En effet, la synthèse des complexes doit s'effectuer en plusieurs étapes et nécessite un matériel sophistique avec un coût élevé. B) Hydrosilylation (par activation électrophile de llydrosilane) Cette méthode a été récemment développée par le groupe de Cantat (Gien; Sus 20 Chem, 2015, 8, 980 - 984 W02016/098021, ACS Sustainable Cher:, Eng., 2018, 6, 10481-10488) permettant le recyclage de polyéthers, polyesters et polycarbonates. Cette méthode fait appel à un catalyseur de type acide de Lewis. La réaction est effectuée selon un mécanisme d'activation électrophile de l'hydrosiiane un intermédiaire silylé cationique est généré à l'aide d'un promoteur acide de Lewis pour réaliser la 25 dépolymérisation de plastiques tels que le PLA, le PET et le PC-PBA en éthers silylés ou en alcanes avec des conversions allant de 30 à 99% comme montré en figure L Cette réaction repose entièrement sur l'utilisation du promoteur (idéalement un catalyseur) de type acide de Lewis. Ce système tolère les impuretés et les additifs présents dans les bouteilles de PET. En plus des liaisons esters et carbonates, ce système s'est montré 30 efficace dans le clivage des liaisons éthers. Cependant, des améliorations peuvent y être apportées, en particulier pour améliorer la sélectivité du système, notamment vis-vis du clivage sélectif de certaines liaisons du polymère oxygéné. Par exemple, si le polymère 5 1. 2. 10 15 3. oxygéné contient des liaisons esters et des liaisons éthers comme la polydioxanone (PDG), cliver sélectivement les liaisons esters en laissant les liaisons éthers intacte, recourir aux solvants moins dangereux pour l'homme et pour l'environnement, - Effectuer la mise en oeuvre de la dépolymérisation des plastiques oxygénés dans des conditions plus intéressantes du point de vue industrielle, comme par exemple, l'utilisation de catalyseurs au moins aussi efficaces mais moins onéreux et moins sensibles et/ou à l'eau. 10 Les acides de Lewis ont montré leur efficacité dans la réduction des bropolymeres très difficiles à dépolymériser comme par exemple la méthylcellulose (Gagné et ai_ MetalFree Deoxygenation of Carbohydrates; Angew. Chem, Int. Ed, 2014, 53, 1646 -1649 Gagné et al, (Metal-Free Deoxygenation of Carbohydrates ; Angew. Chem, Int. Et!, 2014, 53, 1646 -1649) ou la lignine (Feghali et al. Energy Envirun, S'ci., 2015, 8, 2734-2743 et 15 Monsigny et Green Chem., 2018, 20, 1981-1986). Dans ces systèmes, le clivage intervient au niveau des liaisons carbone sp3 - oxygène (éthers et alcools) comme montré en figure 2. C) Hydrosilylation (par activation nucléophile de Phycirosilarie) La réactivité chimique ainsi que les applications de catalyseurs de type base de 20 Lewis (aikoxidc de metal et/ou source de fluorure, etc.) en hydrosilylation ont été examinés en détail dans la littérature (K. Revunova and G. I. Nikonov, Dalton Trans., 2014, DOL 10.1039/C4DT02024C). En particulier, la réaction d'hydrosilylation en utilisant ce type de catalyseur et.lou initiateur est très importante en ce sens qu'elle ouvre de nouvelles voies de synthèse pour 25 obtenir de nouveaux composés en utilisant des conditions douces. De plus, les bases de Lewis utilisées sont généralement moins coûteuses que les catalyseurs permettant l'activation éle.ctrophile des hydrosilancs (Angew. Chem. lnt. Ed. 2015, 54, 6931 -6934). La réaction d'hydrosilylation catalysée par du fluorure de césium CsF a initialement été étudiée par Volpin et al.; par Corriu et cd et par Hiyama et al. (Ni. Deneux, I.C. Akhrem, 30 D.V. Avetissian, Mysoff and M.E. Volpin, full, Soc. Chirn. France, (1973) 2638 ; foyer, J.; Cornu, R. J. P.; Perz, R.; Reye, C. J. Organamer. Chem. 1979, 172, 143 ; Corriu, R. J. P.; Perz, R.; Reye, C. Tetrahedron 1983, 39, 999 ; M. Fujita and T. Hiyama, 5 J. Am. (.7hem. Soc., 106 (1984) 4629.). Cette réaction a directement suscité un intérêt considérable de plusieurs groupes de recherche dans le monde. L'utilisation de nueléophile comme un catalyseur dans la réaction d'hydrosilylation a permis la réduction d'une grande variété de substrats organiques comme les aldéhydes, les imines et les acides 5 carboxyliques, les esters et les amides. Cependant, la réaction n'a jamais été développée sur les carbonates à cause de la faible réactivité de ce type de fonctions chimiques et par conséquent, leur difficulté a être réduites. (Dub, P. A.; lkariya, T. Catalytic Reductive Transformations of Carboxylic and Carbonic Acid Derivatives Using Molecular Hydrogen, ACS Catal, 201.2, 2(8), 1718-1744 10 Par ailleurs, bien que la réaction d'hydrosilylation par activation nucléophile présente des avantages, elle n'a .iamais été utilisée dans une réaction. de dépolymérisation. Ceci peut s'expliquer de plusieurs manières : - La réaction a été développée initialement pour des applications en chimie de synthèse et ne visait pas la valorisation dans le domaine des matériaux qui sont souvent 15 insolubles dans les solvants classiques de chimie moléculaire. Les hydrosilanes classiquement utilisés dans les réductions, notamment ceux qui ne sont pas des sous-produits de l'industrie des silicones, sont coûteux. - Les matériaux polymériques et les déchets plastiques en particulier, contiennent une grande quantité de contaminants ettou additifs (tels que les pigments, etc), ce qui 20 peut désactiver la plupart des catalyseurs. - Les conditions opératoires mises au point sur des perles molécules ou des molécules modèles, ne sont pas nécessairement transposables aux polymères comprenant les mêmes fonctionnalités. En effet, alors que les petites molécules sont souvent solubles dans les solvants classiques de chimie organique, les polymères correspondants ne le 25 sont pas forcément ce qui peut altérer de façon importante la réactivité de ces polymères. Il faut toutefois signaler que Crrubbs et nt (Chem. Sei, 2013,4, 1640-1645) ont étudié l'utilisation de terbutanolate de potassium (1{0tEtu) de manière stoechiométrique et non catalytique (2-3 équivalents) en présence de triéthylsilane (Et3SiH) pour la réduction 30 de liaisons aryl éther dans des molécules modèles de lignine, c'est-à-dire, de liaison carbone oxygène entre deux aromatiques dans une molécule mimant une liaison présente dans un polymère de lignine (figure 3). Cette réaction a mené à un mélange complexe de produits et, plus particulièrement, à une réaction de silylation des carbones aromatiques (appelée C-silylation) via un mécanisme radicalaire. Toutefois, les méthodes de recyclage tertiaire présentent des inconvénients opérationnels non négligeables comme la conduite de la réaction à haute température et à 5 hautes pressions ainsi que l'utilisation des métaux et/ou de composés onéreux pour catalyser les réactions. De plus, rares sont les méthodes permettant de recycler à la fois plusieurs types de polymères (recyclage de copolymères ou de mélange de polymères) et qui résistent aux additifs et/ou impuretés présents dans les polymères. Ainsi, il existe un réel besoin de développer une méthode alternative aux 10 méthodes de recyclage tertiaire des polymères déjà existantes, en particulier des polymères oxygénés, en composés ayant une haute valeur ajoutée palliant les inconvénients des méthodes de recyclage tertiaire de l'art antérieur. En particulier, il existe donc un réel besoin de développer un procédé de dépolymérisation pouvant être appliqué au recyclage des polymères, cri particulier des 15 polymères oxygénés, en composés ayant une haute valeur ajoutée. Plus particulièrement, il existe un réel besoin d'un procédé de dépolymérisation de polymères, en particulier les polymères oxygénés - qui conduise à la formation de composés moins oxygénés (présentant moins d'oxygène dans la formule brute du composé ou encore moins de liaisons C-O, ou en 20 d'autres termes des composés ayant un ratio d'atomes 0/(01-11) moins élevé que le composé de départ ; - respectueux de l'environnement ; - pouvant être mis en oeuvre dans des conditions opératoires douces et industriellement intéressantes ; 25 - évitant l'utilisation de catalyseurs à base de métaux polluants et coûteux - qui soit efficace, l'efficacité se traduisant par une bonne conversion (au moins 50% molaire par rapport au nombre de motifs monomères du polymère de départ) voire une conversion totale du polymère oxygéné en composés chimiques, - avec une bonne pureté (au moins 90 % molaire par rapport au nombre total de 30 mole de composés obtenus) ou pouvant être facilement purifiés ; - avec une bonne sélectivité par rapport aux composés chimiques obtenus ; - permettant un clivage sélectif de certaines liaisons du polymère oxygéné ; - qui soit général et versatile pouvant s'adapter au polymère oxygéné à dépolymériser; et/ou - capable de résister aux additifs et'ou impuretés (ou contaminants) éventuellement présents dans les polymères oxygénés à dépolymériser. 5 La présente invention a précisément pour but de répondre à ces besoins en fournissant un procédé de dépolymérisation de polymères oxygénés par clivage sélectif des liaisons oxygène-carbone des fonctions esters (-C,0-0-) et des fonctions carbonates (-O-CO-O-), caractérisé en ce qu'il comprend une étape de mise en contact desdits polymères oxygénés avec un composé hydrosilane de formule (I) 10 ,R1 (I) //' 2 Fi Si R \ R3 dans laquelle R', R et R3 représentent, indépendamment l'un de l'autre, un atonie d'hydrogène, un atome d'halogène, un groupe hydroxyle, un groupe alkyle, un groupe alcényle, un groupe alcynyle, un groupe alkoxy, un groupe aryloxy, un 15 groupe silylé, un groupe siloxy, un groupe aryle, un groupe amino, lesdits groupes alkyle, alcényle, alcynyle, alkoxy, silylé, siloxy, aryle et amine étant éventuellement substitués, ou R] est tel que défini ci-dessus et R2 et R3, pris ensemble avec l'atome de silicium auquel ils sont liés forment un hétérocycle silylé éventuellement 2() substitué ; en présence d'un catalyseur de type base de Lewis. Au sens de l'invention, un polymère oxygéné est un polymère comprenant au moins un polymère oxygéné et éventuellement au moins un additif ctiou une impureté (ou contaminant). 25 Dans le contexte de la présente invention, un polymère oxygéné désigne un polymère ou copolymère dont les motifs de répétition de la chaîne principale contiennent la fonction ester (-00-0-) appelés également les polyesters ou la fonction carbonate (-OCO-O-) appelés également les polycarbonates. Les polymères oxygénés de l'invention sont principalement des polymères 30 synthétiques ou semi-synthétiques mais peuvent aussi être des polymères naturels et biosourcés, c'est-à-dire, issus de la biomasse animale ou végétale. Le ou les additifs éventuellement présents dans le matériau peuvent être introduits avant ou pendant la mise en fonne du matériau, pour apporter ou améliorer une (ou parfois plusieurs) propriété(s) spécifique(s). A titre d'exemple d'additifs on peut citer les stabilisants, les antioxydants, 5 les colorants, les pigments, les agents mouillants, les dispersants, les émulsifiants, les épaississants, les biocides, les plastifiants, les photoprotecteurs, etc. Dans le contexte de la présente invention, les termes « impuretés » et « contaminants » désignent des composés ayant été en contact avec le polymère selon son origine et son usage (par exemple des protéines dans le cas d'une bouteille de lait, du sucre dans les bouteilles de soda, de la colle utilisée pour coller les étiquettes sur les bouteilles, etc.). Dans cet exposé, les termes impuretés et contaminants peuvent être u Lilisés inch fféremment. Le procédé de l'invention a l'avantage de résister à la présence d'additif(s) etlou impuretés (ou contaminants) dans les polymères. Aucun problème d'empoisonnement de 15 catalyseur n'a pu être observé avec les additifs couramment utilisés dans les polymères. En effet, le plus grand défi du recyclage ne se limite pas à la dépolymérisation du polymère présent seul dans le milieu réactionnel (polymère pur) mais s'étend également à sa dépolymérisation dans un matériau commercial pouvant contenir des additifs comme des colorants, des charges minérales, des antioxydants, etc. La présence de ces additifs 20 dans le matériau peut désactiver le catalyseur employé pour réaliser la dépolymérisation, et ainsi rendre la réaction inefficace. Le procédé de l'invention présente donc un grand intérêt industriel car il est capable de résister aux additifs et/ou impuretés (ou contaminants) présents dans le polymère de départ, qui, par exemple, peut être un déchet plastique. 25 Les bases de Lewis utilisées dans cette invention comme catalyseur ont l'avantage d'être généralement moins coûteuses que les acides de Lewis et peuvent être employées en l'absence de solvants ou dans des solvants généralement peu nocifs tels que le IMF, le m.éthylTHE, Eanisole, PEG 400, etc. La réaction d'hydrosilylation catalysée par des bases de Lewis est plus sélective 30 que la réaction d'hydrosilylation catalysée par des acides de Lewis puisque les liaisons carbone sp3-oxygène restent intactes. Le procédé de dépolymérisation de l'invention conduit à la formation d'un seul produit sous forme d'éther de silyle, c'est-à-dire un composé chimique contenant des groupes siloxy (-0-SiRi R1R3). L'hydrolyse dudit éther de silyle peut avoir lieu in situ sans étape de traitements intermédiaires i.e sans isoler les produits siloxy. Les hydrosilanes employés dans ce nouveau procédé sont bon marché et produits à grande échelle. 5 Les polymères oxygénés de départ peuvent être un polymère oxygéné, ou un mélange de polymères oxygénés, ou un mélange d'au moins deux polymères dont l'un au moins est un polymère oxygéné au sens de l'invention, avec éventuellement un ou plusieurs additif(s) et/ou une impureté (ou contaminant). Selon un mode de réalisation de l'invention, les matériaux oxygénés de 10 l'invention comprennent un ou plusieurs additif(s). Lorsque le polymère oxygéné est un copolymère, la chaîne principale dudit copolymère peut comporter des motifs de répétition contenant une ou plusieurs fonctions ester (-00-0-) et/ou une ou plusieurs fonctions carbonate (-0-00-0-) et éventuellement des motifs de répétition choisis parmi des motifs éthylénique, propylénique, vinylique, 15 vinylique substitué par un ou plusieurs atomes de chlore ou de fluor, styrénique, styrène- butadiène, acrylique, méthacrylique. Dans la suite de l'exposé, le ternie « polymère » peut également désigner un « copolymère ». Ainsi, le terme polymère peut couvrir les homopolymères (un polymère issu d'une seule espèce de monomère) et les copolymères (un polymère issu d'au moins 20 deux monomères différents). Les polymères oxygénés synthétiques ou serai-synthétiques de l'invention peuvent etre choisis parmi - les polyesters saturés ou insaturés choisis, par exemple, parmi l'acide polylactique (PLA), le polycaprolactone (PCL), le polyhydroxyalkanoate (PHA), le 25 polyhydroxyvalérate (PHV), le polyéthylène adipate (PUA), le polybutylène succinate (PBS), le poly(3-hydroxybutyrate-co-3-hydroxyvalérate (PHBV), le polyéthylène téréphthalate (PET), le polybutylène téréphthalate (pBT), le polytriméthylène téréphthalate (PTT), le polyéthylène naphthalate (PEN), la polydioxanone (PDO) - les polycarbonates choisis, par exemple, parmi le PC-BPA, le polypropylène 30 carbonate (PPC), le polyéthylène carbonate (PEC), le poly(hexaméthylène carbonate), l'allyl diglycol carbonate (ADC) ou CR-39. 10 Parmi les polymères oxygénés, le polyéthylène téréphtalale (PET), l'acide polylactique (PLA) et le polycarbonate (PC-BPA) sont les plus étudiés dans la littérature car leur recyclage présente plusieurs intérêts > Le polytéréphtalate d'éthylène (PET) est l'un des plastiques les plus 5 couramment utilisés dans le monde du fait de sa légèreté, de sa durabilité, de sa résistance chimique mais aussi de son faible coût. > L'acide polylactique (PLA) est très intéressant d'un point de vue environnemental puisqu'il est principalement dérivé de ressources renouvelables, telles que le maïs, les pommes de terre et d'autres produits 10 agricoles. En raison de sa biodegrabilite combinée â sa résistance mécanique et sa transparence, le PLA est considéré comme un matériau vert et durable qui peut être vu comme une alternative prometteuse aux résines polymères à base de pétrole notamment le PET. > Les polycarbonates (PC-BPA) sont des thermoplastiques ayant 15 d'excellentes propriétés mécaniques et une grande résistance aux chocs, une résistance aux LW, ainsi qu'une excellente résistance électrique. En conséquence, les polycarbonates sont utilisés dans une grande variété d'applications comme dans les disques compacts, les fenêtres blindées, les emballages alimentaires ou les bouteilles de boissons gazeuses. 20 Dans le cadre de l'invention, les polymères oxygénés peuvent également être biosourcés et être, plus particulièrement, issus de la biomasse végétale dont les motifs aromatiques sont liés par des liaisons esters. A ce titre, on peut citer les tannins hydrolysables notamment les gallotannins et les ellagitannins, et la subérine. Les polymères oxygénés sont avantageusement choisis parmi 25 - les polyesters choisis parmi le PET, le PCL, le PDO ou le PLA ; - les polycarbonates choisis parmi le PC-BPA ou le PPC. - les tannins hydrolysables choisis parmi les gallotannins, les ellagitannins, ou la subérine. Comme déjà indiqué, les matériaux de l'invention peuvent être un mélange d'au moins deux polymères dont l'un au moins est un polymère oxygéné au sens de l'invention. 30 Dans ce cas, le ou les autres polymère(s) présent(s) dans le matériau peu(ven)t être choisi(s) parmi les polyoléfines notamment le polyéthylène et le polypropylène ; le polyacétate de vinyle (PVAC), l'alcool polyvinylique (PVAL) ; le polystyrène (PS), l'acrylonitrile 'butadiène styrène (ABS) ; le styrène-butadiène (SBR) ; l'acrylonitrile 11 styrène acrylate (ASA) ; les polyuréthanes saturés ou réticulés ; le polyméthacrylate de méthyle (PMMA), le polyacrylonitrile (PAN) ; le polychlorure de vinyle (PVC), le polychlorure de vinylidène (PVDC) ; le polytétrafluoroéthylène (PUT), le polyfluorure de vinyle (PVF), le polyfluorure de vinylidêne (PVDF), l'éthylène tetrafhioroéthylène (ETFE), le perfluoroalkoxy (PFA) ; le polyétheréthereétone (PEEK) ; les copolymères séquences styrène-butadiène-styrène (SES) ; les polyamides comme le PA6, le PA 12, le PA 6,6; les polyuréthanes ; les polyurées ; les copolymères dc polyurées et de polyuréthanes (connus sous les nom de Spandex, Lycra ou élastane). En contrôlant minutieusement les conditions opératoires, la dépolymérisation 10 d'un polymère comprenant un mélange de polyester(s) et/ou de polyearbonate(s) peut être sélective, Par exemple, dans le cas d'un mélange PPC+PLA, le PLA est clivé en premier. Dans le cas d'un mélange de PC-BPA + PLA, c'est la PC-PBA qui est clivé en premier à cause des effets électronique. Dans le cas d'un mélange PET + PLA, le PET est clivé en premier en raison des effets électroniques. 15 Le procédé de dépolymérisation selon l'invention peut conduire en général à la formation de composés chimiques à l'état liquide comme l'éthylène glycol et/ou à l'état solide comme le bisphénol A (BPA). Quelle que soit la nature du polymère de départ utilisé, la nature de l'hydrosilane et sa quantité, le catalyseur employé et la durée de la réaction, la nature du produit de 20 dépolymérisation reste inchangé. Ainsi, les produits obtenus sont toujours des éthers de silyle qui pourront être hydrolysés pour fournir les diols correspondant. En effet, l'un des avantages du procédé de l'invention est la grande sélectivité vers un seul type de produit obtenu à partir d'un même polymère. Par exemple, dans le cas du PET, le procédé de dépolymérisation conduit uniquement à l'obtention du l,4 25 phénylène dirnéthanol et de l'éthylène glycol. Aucun autre produit n'est observé dans la dépolymérisation du PET. Dans le cadre de la présente invention, la sélectivité se rapporte à la nature des produits formés ainsi qu'à la nature des liaisons clivées. Les liaisons visées et clivées sélectivement par le procédé de dépolymérisation de 30 l'invention sont les liaisons oxygène-carbone de type carbonyles des fonctions esters (-CO-O-) et des fonctions carbonates (-0-00-0). Ainsi, les liaisons C-0 des fonctionnalités dans lesquelles l'atome de carbone est lié à un autre atome de carbone par une liaison simple carbone sp3 - oxygène, une liaison multiple sp ou sp2 (par exemple 12 C=C-O) ne sont pas clivées lors du procédé de dépolymérisation de l'invention. Par exemple, les alkyles éthers présents dans le polyéthylène glycol (PEU) ou encore les aryles éthers présents dans les polyphénols, ne sont pas clivés. Les liaisons C-C simples, doubles et triples ne sont pas non plus clivées par le procédé de dépolymérisation de 5 l'invention. Par exemple, le polystyrène (PS) n'est pas dépolymérisé par le procédé de l'invention. Selon les conditions opératoires, pendant le procédé de dépolymérisation, la fonction carbonyle -C=0 est réduite en un éther silylé -CH-OS iRIR2R3 où RI, R2, et R3 sont tels que définis pour la formule (I) dans le cadre de la présente invention. 10 Le procédé de dépolymérisation de l'invention est d'une grande versatilité notamment par rapport aux types de matériaux polymères oxygénés de départ. D'autre part, l'étape de dépolymérisation dans le procédé de l'invention peut être réalisé dans des conditions opératoires douces, i.e. températures douces (15°C à 75°C) et basses pressions (1 à 5 bars, de préférence 1 à 2 bars) et permet de s'affranchir des 15 conditions réactionnelles drastiques de température et de pression utilisées traditionnellement, par exemple, dans le recyclage des matériaux polymères. De plus, l'utilisation de solvants dits « verts » est un atout pour ce système. Dans certaines conditions de la présente invention, aucun solvant n'est utilisé. Ceci est un avantage important pour le respect de l'environnement. 20 Le procédé de dépolymérisation des matériaux polymères oxygénés selon l'invention fournit des composés chimiques pouvant contenir des groupes siloxy et ayant un nombre de carbones plus réduit que celui du ou des polymères oxygénés présent(s) dans le matériau de départ. Les composés obtenus peuvent conduire, après réactions d'hydrolyse, à des composés chimiques de masse molaire moyenne inférieure à 600 25 g/mol. Par ailleurs, le rendement en composés chimiques de masse molaire moyenne inférieure à 600 g/mol obtenus par le procédé de dépolymérisation et après l'étape d'hydrolyse, dépend du matériau polymère de départ ainsi que des conditions opératoires appliquées. Le rendement est en général bon (de 68 à 98 % molaire par rapport au nombre 30 total de moles de motifs monomères présents dans le(s) polymère(s) du matériau de départ). Par approximation, et afin de calculer le rendement molaire du procédé de dépolymérisation, le matériau polymère de départ est considéré être exclusivement formé du polymère étudié. Le rendement est alors calculé en appliquant la formule suivante : Rendement = n (molécule cible)/ ri (motifs monomères) x 100 avec n (molécule cible) étant le nombre de moles de la molécule que l'on cherche à obtenir 5 après dépolymérisation et ayant une masse molaire moyenne inférieure à 600 gitriol obtenu après hydrolyse, et n (motifs monomères) étant le nombre de moles totales de motifs monomères présents dans les polymères de départ La pureté des molécules obtenues après dépolymérisation peut être calculée de la 10 manière suivante : Pureté - n (molécule cible) / n (molécules obtenues issus du polyanère) x 100 avec n (molécule cible) étant le nombre de moles de la molécule que l'on cherche à obtenir après dépolymérisation et ayant une niasse molaire moyenne inférieure a 600 gimol 15 obtenu après hydrolyse, et n (molécules obtenues issus du polymère) étant le nombre de moles de toutes les molécules dérivés des motifs monomères du polymère, y compris les sous-produits, obtenus après la réaction de dépolymérisation. La conversion du polymère oxygéné de départ après dépolymérisation peut être 20 calculée de la manière suivante Conversion = n (molécules obtenues) / n (motifs monomères) x 100 avec n (molécules obtenues) et n (motifs monomères) tels que définis ci-dessus. La dépolymérisation de polymères oxygénés naturels, biosourcés, synthétiques ou 25 sentisynthétiques peut générer des molécules aromatiques mono-, bi- et/ou tri-cycliques et mono- ou polyoxygénées comme, par exemple, di- et/ou tri-oxygénés. Par exemple, dans le cas de la dépolymérisation de polymères oxygénés naturels, les produits de dépolymérisation peuvent être des composés aromatiques monocycliques (cas de la gallotannin, par exemple), mono- bi- et/ou tri-cycliques (cas de l'ellagitannin, par 30 exemple) et éventuellement mono-, di-, et/ou tri-oxygénés. La dépolymérisation de polymères oxygénés naturels, bisourcés, synthétiques ou semi-synthétiques peut également générer des molécules non aromatiques (ou 14 aliphatiques), saturées ou insaturées, présentant des liaisons éthers (ou non), constitués d'atomes de carbone et d'hydrogène pouvant être mono-, di-, et/ou tri-oxygénées. On entend par « alkyle », au sens de la présente invention, un radical carboné linéaire, ramifié ou cyclique, saturé, éventuellement substitué, comprenant 1 à 12 atomes 5 de carbone, de préférence 1 à 8 atomes de carbone, par exemple de I à 6 atomes de carbone. A litre d'alkyle saturé, linéaire ou ramifié, on peut citer par exemple les radicaux méthyle, éthyle, propyle, butyle, pentyle, hexyle, octyle, nonyle, décyle, undécyle, dodécanyle et leurs isomères ramifiés. Comme alkyle cylique, on peut citer les radicaux cyclopropyle, cyclobutyle, cyclopentyle, cyclohexyle, bicylco[2,1,1] hexyle, 10 bicyclo[2,2,1] heptyle. Comme alkyles cycliques portant une insaturation, on peut citer par exemple le cyclopentényle, le cyclohexényle. Par « alcényle » ou « alcynyle », on entend un radical carboné insaturé linéaire, ramifié ou cyclique, éventuellement substitué, ledit radical carboné insaturé comprenant 2 à 12 atomes de carbone, de préférence 2 à 8 atomes de carbone, par exemple 2 à 6 atomes 15 de carbone, comprenant au moins une double liaison (alcényle) ou une triple liaison (alcynyle). A ce titre, on peut citer, par exemple, les radicaux éthylényle, propylényle, butényle, pentényle, hexényle, acétylényle, propynyle, butynyle, pentynyle, hexynyle et leurs isomères ramifiés. Lorsque dans les radicaux alkyle, alcényle et alcynyle tels que définis ci-dessus 20 au moins 1 atome de carbone spi, est remplacé par au moins un hétéroatome choisis parmi l'azote, l'oxygène, le bore, le silicium, le phosphore ou le soufre, il s'agit d'un radical « hétéroalkyle », « hétéroalcényle » et « hétéroalcynyle », respectivement. A titre indicatif, on peut citer le méthoxyle, l'éthoxyle, le butoxyle, le pentoxyle, le thiomethoxyle, le dimethylaminyle et leurs isomères ramifiés. 25 Les groupes alkyle, hétéroalkyle, alcényle, hétéroalcényle, alcynyle, et hélétoalcynyle au sens de l'invention, peuvent être éventuellement substitués par un ou plusieurs groupes hydroxyle ; un ou plusieurs groupes alkoxy ; un ou plusieurs groupes siloxy ; un ou plusieurs atomes d'halogène choisis parmi les atomes de fluor, chlore, brome et iode ; un ou plusieurs groupes nitro (-NO2) ; un ou plusieurs groupes nitrile (- 30 CN) ; un ou plusieurs groupes aryle ; avec les groupes alkoxy, siloxy et aryle tels que défmis dans le cadre de la présente invention. Le terme « aryle » désigne de manière générale un substituant aromatique cyclique comportant de 6 à 20, de préférence de 6 à 12 atomes de carbone, par exemple 6 15 à 10 atomes de carbone. Dans le cadre de l'invention le groupe aryle peut être mono- ou polycyclique. A titre indicatif, on peut citer les groupes phényle, benzyle et naphtyle. Le groupe aryle peut être éventuellement substitué par un ou plusieurs groupes hydroxyle, un ou plusieurs groupes alkoxy, un ou plusieurs groupes siloxy, un ou plusieurs atomes 5 d'halogène choisis parmi les atomes de fluor, chlore, brome et iode, un ou plusieurs groupes nitro (-NO2), un ou plusieurs groupes nitrile (-CN), un ou plusieurs groupes alkyles, avec les groupes alkoxy, siloxy et alkyle tels que définis dans le cadre de la présente invention. Le terme « hétéroaryle » désigne de manière générale un substituant aromatique 10 mono- ou polycyclique comportant de 5 à 10 membres, de préférence de 5 à 7 membres dont au moins 2 atonies de carbone, et au moins un hétéroatome choisi parmi l'azote, l'oxygène, le bore, le silicium, le phosphore et le soufre. Le groupe hétéroaryle peut être mono- ou polycyclique. A titre indicatif on peut citer les groupes furyle, benzofuranyle, pyrrolyle, indolyle, isoindolyle, azaindolyle, thiophényle, benzothiophényle, pyridyle, 15 quinolinyle, isoquinolyle, imidazolyle, benzimidazolylc, pyrazolyle, oxazolyle, isoxazolyle, beuzoxazolyle, thiazolyle, benzothiazolyle, isothiazolyle, pyTidazinyle, pyrimidilyie, pyrazinyle, triazinyle, einnohnyle, phtalazïnyle, quinazolinyle. Le groupe hétéroaryle peut être éventuellement substitué par un ou plusieurs groupes hydroxyle, un ou plusieurs groupes alkoxy, un ou plusieurs atomes d'halogène choisis parmi les atomes 20 de fluor, chlore, brome et iode, un ou plusieurs groupes nitro (-NO2), un ou plusieurs groupes nitrile (-CN), un ou plusieurs groupes aryle, un ou plusieurs groupes alkyles, avec les groupes alkyle, al.koxy et aryle tels que définis dans le cadre de la présente invention. Le terme « alkoxy » signifie un groupe alkyle, alcényle et alcynyle, tels que définis ci-dessus, lié par un atome d'oxygène (-0-alkyle, 0-alcényle, 0-alcynyle). 25 Le terme « aryloxy » signifie un groupe aryle tel que défini ci-dessus, lié par un atome d'oxygène (-0-aryle). Le terme « hétérocycle » désigne de manière générale un substituant mono- ou polycyclique, comportant de 5 à 10 membres, de préférence de 5 à 7 membres, saturé ou instauré, contenant de I à 4 hétéroatomes choisis indépendamment l'un de l'autre, parmi 30 l'azote, l'oxygène, le bore, le silicium, le phosphore et le soufre. A titre indicatif, on peut citer les substituants morpholinyle, pipéridinyle, pipérazinyle, pyrrolidinyle, imidazolidinyle, imidazolinyle, pyrazolidinyle, tétrahydrofuranyle, tétrahydropyranyle, thianyle, oxazolidinyle, isoxazolidinyle, thiazolidinyle, isothiazolidinyle. L'hétérocycle 16 peut être éventuellement substitué par un ou plusieurs groupes hydroxyle, un ou plusieurs groupes alkoxy, un ou plusieurs groupes aryle, un ou plusieurs atomes d'halogène choisis parmi les atomes de fluor, chlore, brome et iode, un ou plusieurs groupes nitro (-NO2), un ou plusieurs groupes nitrile (-CN), un ou plusieurs groupes alkyle, avec les groupes alkyle, 5 alkoxy et aryle tels que définis dans te cadre de la présente invention. Par atome d'halogène, on entend un atome choisi parmi les atomes de fluor, chlore, brome et iode. Par groupe « silyle » ou « silylé », qui peuvent être utilisé de manière interchangeable, on entend un groupe de formule [-Si()()3} dans lequel chaque X, 10 indépendamment l'un de l'autre, est choisi parmi un atome d'hydrogène ; un ou plusieurs atomes d'halogène choisis parmi les atomes de fluor, chlore, brome ou iode ; un ou plusieurs groupes alkyle ; un ou plusieurs groupes alkoxy ; un ou plusieurs groupes aryle ; un ou plusieurs groupes siloxy; un ou plusieurs groupes silyle ; avec les groupes alkyle, alkoxy, aryle et siloxy tels que définis dans le cadre de la présente invention. 15 Par groupe « siloxy », on entend un groupe silylé, tel que défini ci-dessus, lié par un atome d'oxygène (-O-Si(X)3) avec X tel que défini ci-dessus. Au sens de l'invention, par « hétérocycle silylé », on entend un substituant mono- ou polycyclique, comportant de 5 à 15 membres, de préférence de 5 à 7 membres, saturé ou insaturé, contenant au moins un atome de silicium et éventuellement au moins un autre hétéroatorne choisi parmi 20 l'azote, l'oxygène et le soufre. Ledit hétérocycle silylé peut être éventuellement substitué par un ou plusieurs groupes hydroxyle ; un ou plusieurs groupes alkyle, un ou plusieurs groupes alkoxy; un ou plusieurs atomes d'halogène choisis parmi les atomes de fluor, chlore, brome et iode; un ou plusieurs groupes aryle, avec les groupes alkyle, alkoxy et aryle tels que définis dans le cadre de la présente invention. Parmi les hétérocycles silylés, 25 on peut citer par exemple, le 1-silacyclo-3-peritene ou le 1-inethy1-1-hydrido-1- silacyclopentadrène comme représentés ci-dessous : I -si lacyclo-3-pentène I -méthyl- -hydrido- I -si I leyciopentad iène Parmi les hétérocycles silylés, on peut encore citer, par exemple, le méthyle siloxane, le 1-phényle-l-siiacyclohexane, le 1-sila-bicyclo[2.2,1]heptane, le 1-méthyle- I- 17 silacyclopentane, le 9,9-dihydro-5-silaf1uorène répondant aux formules sel-ni-développées suivantes : Si /I" \H methy I si loNane I -phcny I- I -si lacyclehevane Par polyol on entend un composé organique caractérisé par la présence d'un 5 certain nombre de groupements hydroxyle (-OH). Dans le cadre de cette invention un composé polyol contient au moins cieux groupements hydroxyle. Plus précisément, on entend par polyol un composé de formule Y-(01I)', dans lequel rn est supérieur ou égale à I, et Y est choisi parmi un ou plusieurs groupes alkyle, un ou plusieurs groupes alkoxy, un ou plusieurs groupes siloxy, un ou plusieurs groupes aryle, un ou plusieurs groupes 10 hétéroaryle avec les groupes alkyle, atkoxy, siloxy, aryle et hétéroaryle, tels que définis dans le cadre de la présente invention. Par groupe « amine », on entend un groupe de formule -NR4R5, dans laquelle - R4 et R5 représentent, indépendamment l'un de l'autre, un atome d'hydrogène, un groupe alkyle, un groupe alcényle, un groupe alcynyle, un groupe aryle, un groupe 15 hétéroaryle, un hétérocycle, un groupe silylé, un groupe siloxy, avec les groupes alkyle, alcényle, alcynyle, aryle, hétéroaryle, hétérocycle, silylé, et siloxy, tels que définis dans le cadre de la présente invention ; ou 3 R4 et R5, pris ensemble avec l'atome d'azote auquel ils sont liés; forment un hétérocycle éventuellement substitué par un ou plusieurs groupes hydroxyle ; un ou H I -si la-bicyclo(2.2. I tteptone H -methylA -silacyclopentane 9,9-5-si la fluorene 18 plusieurs groupes alkyle ; un ou plusieurs groupes alkoxy ; un ou plusieurs atomes d'halogène choisis parmi les atomes de fluor, chlore, brome et iode ; un ou plusieurs groupes nitro (-NO2) ; un ou plusieurs groupes nitrile ; un ou plusieurs groupes aryle ; avec les groupes alkyle, alkoxy et aryle tels que définis dans le cadre de la présente 5 invention. Dans le cadre de l'invention, la subérine désigne un polymère hiosourcé principalement trouvé dans les plantes supérieures. Cette substance organique cireuse est imperméable et se trouve sur les parois cellulosiques de certaines cellules végétales, en particulier celles du liège dont elle constitue le principal constituant. La subérine contient 10 deux domaines : celui des polyaliphatiques et celui des polyaromatiques essentiellement formé de dérivés d'acide hydroxycinnamique. La composition exacte de la subérine varie en fonction de l'espèce. Le tannin désigne un polymère bio-sourcé contenu dans de nombreux végétaux. Cette substance organique peut être par exemple contenue dans les feuilles (sumac) les 15 écorces et les bois (ex : chêne, acacia) et/ou tes racines (badan) des végétaux. Ce composé polyphénolique amorphe est surtout utilisé dans le tannage des peaux pour faire du cuir, la fabrication des encres ou en pharmacologie. II existe trois grandes catégories de tannins les tannins hydrolysables, les tannins non hydrolysables ou condensés, et les phlorotannins. Cette définition englobe les pseudo-tannin.s qui sont des tannins de faible 20 poids moléculaire liés à d'autres composés. Par tannins hydrolysables, au sens de l'invention, on entend des composés constitués des mélanges de polygalloyles glucoses (ce sont des polymères de molécules formées à partir de dérivés de l'acide gallique et le fi-D-glucose comme par exemple dans le cas de l'acide tannique) et/ou de dérivés poly-gailoyles de l'acide quinique contenant 25 entre 3 et 12 unités d'acide gallique par molécule. Ces composés contiennent essentiellement des liaisons esters liant les unités aromatiques à un polyol, ce qui facilite son hydrolyse par des acides ou des bases faibles. Par gallotannins, on entend des tannins hydrolysables dérivés de l'acide gallique, dans lesquels l'acide gallique est lié par des liaisons ester à un polyol central, Dans ces 30 composés, les unités galloyles peuvent de même subir des couplages croisés oxydants (en anglais oxidative cross coupling) ou bien des réactions d'estérification, Il existe plusieurs types de gallotannins répartis essentiellement suivant leur composition chimique comme par exemple : les galloyles glucose (ce sont des molécules formées à partir d'une liaison 19 entre l'acide gallique et le ri-D-glucose), les galloyles des acides quiniques, les galloyles des acides shikimiques. Par ellagitannïn, au sens de l'invention, on entend des gallotannins ou des groupements galloyles ayant subi un couplage oxydant C-C. Ce couplage intramoléculaire 5 se réalise pour la plupart des plantes entre les atomes de carbones C2 et C3 ou bien entre C4 et C6. Ce type de polyphénol l'orne généralement des macrocycles, alors que ceci n'est pas observable avec les gallotannins. Par catalyseur, au sens de l'invention, on entend tout composé capable de modifier, notamment en augmentant, la vitesse de la réaction chimique à laquelle il 10 participe, et qui est régénéré à la fin de la réaction. Cette définition englobe à la fois les catalyseurs, c'est-à-dire les composés qui exercent leur activité catalytique sans avoir besoin de subir une quelconque modification ou conversion, et les composés (appelés également pré-catalyseurs) qui sont introduits dans le milieu réactionnel et qui y sont convertis en un catalyseur. Dans le procédé de l'invention, le catalyseur est une base de 15 Lewis. Il est en particulier nécessaire que le catalyseur soit choisi en tenant compte notamment de son encombrement stérique, de son aptitude à activer le composé hydrosilane et de sa solubilité dans le milieu réactionnel. Au sens de l'invention, une base de Lewis ou nucleophile est une entité chimique 20 dont un des constituants possède un doublet ou plus d'électrons libres ou non liants sur sa couche de valence. Elles peuvent former des liaisons covalentes coordonnées avec un acide de Lewis. Dans le procédé de l'invention, la base de Lewis peut être un alcoolate de formule (H), un un composé permettant de libérer un fluorure de formule (III) ou un 25 fluorosilicate de formule (IV), Selon un mode de réalisation particulier de l'invention, le catalyseur de type base de Lewis est un alcoolate de formule (H) (R6-0), hr+ (11) dans laquelle 30 - w- est 1, 2, 3, 4, et 5 ; R6 cst un alkyle comprenant 1 à 6 atomes de carbone, un alcényle comprenant 2 à 6 atomes de carbone, un alcynyle comprenant 2 à 6 atonies de carbone ou un aryle 20 monocyclique ou polycyclique typiquement hi- ou tri- cyclique comprenant 6 à 20 atomes de carbone et - M est un métal choisi parmi Li, Na, K, Cs ou Rh Cu, Mg, Zn, Ca, Sr, Ba, Ph, Al, Sb, La, Zr, Si, Ti, Sn, Hf, Ce, V, 5 Dans ce mode de réalisation, de préférence R6 est un alkyle linéaire ou ramifié comprenant 1 à 6 atomes de carbone, choisi parmi le méthyle, l'éthyle, le propyle, le butyle, le pentyle ou le hexyle et leurs isomères ramifiés, Dans ce mode de réalisation, M est de préférence Li, Na, K ou Rb. Dans le catalyseur de formule (il), R6 est un alkyle linéaire ou ramifié 10 comprenant 1 à 6 atomes de carbone, choisi parmi le méthyle, l'éthyle, le propyle, le butyle, le pentyle ou le hexyle et leurs isomères ramifiés et M est Li, Na, K ou Rb. Toujours dans ce mode de réalisation, l'alcoolate est de préférence choisi parmi Cl3-01l, CH3-ONa, CH3-ORb, CH30-12-0K, (CF13-0)3A1, (Ph0)3A1, (iPrO)3A1 ou triii-OK. 15 Dans ce mode de réalisation particulier, le catalyseur de formule (II), est de préférence l'alcoolate est tBu-OK. Selon un autre mode de réalisation particulier de l'invention, le catalyseur de type base de Lewis est un composé permettant de libérer un fluorure de formule (III) : - (F), (III) 20 clans laquelle - z est I, 2, 3, 4 - Y est un ammonium d'alkyle dont l'alkyle comprend 1 à 6 atomes de carbone, un ammonium d 'alcényle dont l'alcényle comprend 2 à 6 atomes de carbone, un ammonium d'alcynyle dont l'alcynyle comprend 2 à 6 atomes de carbone ou un aryle 25 comprenant 6 à IO atomes de carbone ; un ammonium de quinine, ou - Y est un métal choisi parmi Li, Na, K, Cs, Rb, Cu, Zn, Ca, Ba, Al, Zr, Sn. Dans ce mode de réalisation, de préférence Y est un ammonium d'alkyle dont l'alkyle comprend 1 à 6 atomes de carbone choisi parmi le méthyle, l'éthyle, le propyle, le butyle, le pentyle ou le hexyle et leurs isomères ramifiés. 30 De préférence, dans le catalyseur de formule (Ill), y est un ammonium d'alkyle dont l'alkyle comprend 1 à 6 atomes de carbone choisi parmi le méthyle, l'éthyle, le propyle, le butyle, le pentyle ou le hexyle et leurs isomères ramifiés. 21 Dans ce mode de réalisation particulier, le catalyseur de formule (Ill) est de préférence choisi parmi CsF, TMAF (fluorure de tetramethylammonium) ou 'MAL (fluorure de tetrabutylarnmonium). Selon un mode de réalisation particulier de l'invention, le catalyseur de type base 5 de Lewis est un fluorosilicate choisi parmi - les hexafluorosilicates SiF6.2- avec un contre-ion alcalins choisi parmi Li, Na, K et Cs ; ou - les fluorosilicates de formule (R7)3SiFl" avec un contre-ion ammonium d'alkyle de formule N(Iticr)4+ ou un contre-ion sulfonium de formule 10 S(1211)3+; avec R7 étant un alkyle comprenant de I à 6 atomes de carbone choisi parmi le méthyle, l'éthyle, le propyle, le butyle, le pentyle ou le hexyle et leurs isomères ramifiés ; ou un aryle comprenant de 6 à 10 atomes de carbone choisi parmi le phényle, le benzyle ou le naphtyle 15 - KR' étant un atome d'hydrogène ; un méthyle, un éthyle, un propyle, un butyle, et leurs isomères ramifiés. - f étant un atonie d'hydrogène ; un méthyle, un éthyle, un propyle, un butyle, et leurs isomères ramifiés ou des amines primaires, secondaires ou tertiaires. Dans ce mode de réalisation particulier, le fluorosilicate est l'hexafluorosilicate 20 de potassium (K2SiFt.), ou le tétrabutylammonium de difluorotriphénylsilicate (n-Bu),IN+ (Ph)3Sill2. aussi appelé TBAT, 25 base d Selon un autre mode de réalisation particulier de l'invention, le catalyseur de type Lewis est un amidure primaire ou secondaire ou un dérivé guanidine choisi parmi - les twanidinates bicycliques de sodium ou potassium, notamment le sel de sodium ou de potassium de l'anion du 1,3,4,6,7,8-hexahydro-2H-R),Timiefo[1,2- alpyrirnidine (ou Illipp), - la guanidine, - la 1,5,7-triazabicyclo[4.4.0]dec-5-ene (ou TBD). Selon un autre mode de réalisation particulier de l'invention, le catalyseur de type 30 base de Lewis peut aussi être un hétérocycle carbénique de formule générale (IV): R8 22 (IV) dans laquelle R8 et R9 représentent, indépendamment l'un de l'autre, un alkyle comprenant 1 à 6 atomes de carbone, un alcényie comprenant 2 à. 6 atomes de carbone, un alcynyle 5 comprenant 2 à 6 atomes de carbone ou un aryle bi- ou tri- cyclique comprenant 6 à 20 atomes de carbone. Dans cc mode de réalisation, de préférence R8 et R9 indépendamment l'un de l'autre, est un alkyle comprenant de 1 à 6 atomes de carbone choisi parmi le méthyle, l'éthyle, le propyle, le butyle, le pentyle ou le hexyle et leurs isomères ramifiés ; ou un 10 aryle comprenant de 6 à 10 atomes de carbone choisi parmi le phényle, le benzyle, le naphtyle. L'hétérocycle earbénique peut être choisi,par exemple, parmi le carbène de 2,6- di(1,3-diisopropypirnidazolium, le carbène de 1,3-bis(1-adamantanyl)imidazolium ou encore le carbène de 1,3-bis-(2,6-diisopropylphenyl)imidazolinium. 15 Selon un autre mode de réalisation particulier de l'invention, le catalyseur de type base de Lewis peut être un carbonate de formule (V) Mi2CO3 (V) dans laquelle M' est un métal alcalin choisi parmi Li, Na, K, Cs ou Rb, 20 Dans ce mode de réalisation, M' est plus particulièrement Na, K ou Cs. Tous les catalyseurs préférés, qu'ils soient de formule (II), (III), (1V) ou (V), sont commerciaux et peu onéreux comme indiqué ci-dessous. Par exemple, tBu-OK est un catalyseur très actif et polyvalent pour la réduction de plastiques oxygénés. Le métal potassium est un métal abondant et peu cher; 25 TBAT est un catalyseur qui ne contient pas de métal, peut être facilement obtenu anhydre et est très actif ; et TBAT est un catalyseur sans métal très bon marché. Il peut être obtenu commercialement sous forme de solution 1M dans le THF. 23 Certaines des abréviations utilisées dans le cadre de l'invention sont représentées ci-dessous : e F TBAT TBAF Les catalyseurs peuvent, le cas échéant, être immobilisés sur des supports 5 hétérogènes afin d'assurer une séparation facile dudit catalyseur eUou son recyclage. Lesdits supports hétérogènes peuvent être choisis parmi les supports à base de gel de silice et de polymères plastiques comme, par exemple, le polystyrène ; les supports carbonés choisis parmi les nanotubes de carbone ; le carbure de silice ; l'alumine ; et le chlorure de magnésium (MgCl2). 10 Selon un mode de réalisation particulier de l'invention, le procédé de dépolymérisation, met en oeuvre un composé hydrosilane de formule (I) dans laquelle Ri, R2 et R3 représentent, indépendamment l'un de l'autre, un atome d'hydrogène ; un groupe hydroxyle ; un groupe alkyle choisi parmi le méthyle, l'éthyle, le propyle, le butyle, et leurs isomères ramifiés ; un groupe alkoxy dont le radical alkyle est choisi parmi le 15 méthyle, l'éthyle, le propyle, le butyle et leurs isomères ramifiés ; un groupe alkoxy dont le radical alkyle est choisi parmi le méthyle, l'éthyle, le propyle, le butyle et leurs isomères ramifiés ; un groupe aryle choisi parmi le phényle et le benzyle ; un groupe aryloxy dont le radical aryle est choisi parmi le phényle et le benzyle ; un groupe siloxy (-O-Si(X')3) dont chaque X', indépendamment l'un de l'autre, est choisi parmi un atome 20 d'hydrogène, un groupe alkyle choisi parmi le méthyle, l'éthyle, le propyle, un groupe aryle choisi parmi le phényle et le benzyle, un organosilane polymérique de formules générales 24 X'3Si SiX'3 Si Si I _{ H H TMDS -Si-0 Si-0 S' I H PMHS dans laquelle X' est tel que défini ci-dessus et n est un nombre entier compris entre 1 et 20000, avantageusement entre l et 5000, plus avantageusement entre 1 et 1000 ; lesdits groupes alkyle, alkoxy, aryle, aiyloxy, siloxy et aryle étant éventuellement substitués. 5 Dans un mode de réalisation particulier de l'invention, le procédé de dépolymérisation, met en OEuvre un composé hydrosilane de formule (1) dans laquelle RI. R2 et R3 représentent, indépendamment l'un de l'autre, un atome d'hydrogène ; un groupe alkyle choisi parmi le méthyle, l'éthyle, le propyle et son isomère ramifié ; un groupe aryle choisi parmi le benzyle et le phényle ; un groupe siloxy choisi parmi le 10 polydiméthylsiloxane (PDMS), le polyméthylhydroxysiloxane (PIVIIIS) et le tétraméthyldisiloxane (TMDS). Le PMF{S et le TMDS qui sont deux sous-pmduits de l'industrie du silicone, peuvent être valorisés dans le procédé de dépolymérisation selon l'invention. L'utilisation de deux sous-produits industriels pour créer des molécules ayant une haute valeur ajoutée, 15 est économiquement très avantageuse. Comme déjà indiqué, le procédé de dépolymérisation se réalise dans des conditions opératoires très douces température et pression faibles, durée de réaction relativement courte. Une conversion totale du ou des réactifs de départ peut être obtenue en quelques minutes à quelques heures. Il est à noter que la conversion est exprimée par 20 rapport au matériau polymère oxygéné. Dans le procédé selon l'invention, la dépolymérisation peut être effectuée sous une pression d'un ou d'un mélange de gaz inerte(s) choisi(s) parmi l'azote et l'argon, ou des gaz générés par le procédé notamment du hydrosilane Si1-14 et d'hydrogène. La pression peut être comprise entre 0,2 et 5 bars, de préférence entre 1 et 2 bars, bornes 25 incluses. La dépolymérisation peut être réalisée à une température comprise entre 0 et 100°C, de préférence entre 15 et 75°C, bornes incluses. 25 La durée de la réaction dépend du taux de conversion du composé hydrosilane de formule (I), de la nature de l'hydrosilane de formule (I) ainsi que de la nature du matériau polymère de départ. La dépolymérisation peut être effectuée pendant une durée de 1 minute à 200 5 heures, avantageusement de 1 minute à 48 heures, de préférence de 10 minutes à 48 heures, bornes incluses. La dépolymérisation, en particulier la réaction entre les différents réactifs, peut avoir lieu dans un ou un mélange d'au moins deux solvant(s) choisi(s) parmi : - les hydrocarbures aromatiques, de préférence, choisis parmi le benzène, le toluène, le 10 mésitylène ; - les éthers, de préférence choisis parmi le THF, le diéthyle éther, le Me-THF, l'anisole. La dépolymérisation, en particulier la réaction entre les différents réactifs, peut avoir lieu en l'absence de solvant. Dans ce cas, l'hydrosilane de formule (I) sert à la fois de réactif et de solvant. 15 On peut citer l'utilisation du TMDS ainsi que l'utilisation du triméthoxysilane ou encore le triéthoxysilane comme hydrosilane servant de réactifs et de solvants pour la dépolymérisation du PLA ou du PET. Les hydrosilanes de formule (I) et les catalyseurs utilisés dans l'étape de dépolymérisation sont, en général, des composés commerciaux ou peuvent être préparés 20 par les procédés connus de l'homme du métier. Le rapport molaire entre le composé hydrosilane de formule (I) et le polymère oxygéné peut être compris entre 0,1 et 20, de préférence entre 0,5 et 10, bornes incluses. La quantité de catalyseur utilisé dans le procédé de dépolymérisation peut être de 0,001 à 1 équivalent molaire, de préférence de 0,001 à 0,9 équivalent molaire, plus 25 préférentiellement de 0,01 à 0,7 équivalent molaire, encore plus préférentiellement de 0,01 à 0,5 équivalent molaire, bornes incluses, par rapport au nombre de mole initial du polymère oxygéné de départ. Après la dépolymérisation, les composés résultants sont sous forme silylée. Une simple hydrolyse dans des conditions bien connues de l'homme du métier peut alors 30 conduire aux composés aromatiques ou non aromatiques (aliphatiques) saturés ou insaturés correspondants sous leurs formes non silylées. Dans le cadre de la présente invention, par hydrolyse on entend un procédé de transformation des composés silylés issus de dépolymérisation du polymère oxygéné, en n- groupements hydroxyles, par une réaction de désilylation. Cette transformation peut se réaliser dans des conditions acides ou basiques ou bien en présence d'ions fluorures, ces conditions étant bien connues de l'homme du métier. Dans le cadre de la présente invention, le procédé d'hydrolyse est, de préférence, choisi pat-nu : MCI ou H2SO4 2 M dans le THF : NaOl-I ou KOH 10 % dans un mélange eaulTHF ; NaOH ou KOH 10 % dans le methanol ; TBAF.3H20 dans le THF; solution commerciale de TRAF (1M) dans Je THF, Une simple filtration peut permettre de récupérer le catalyseur éventuellement supporté et d'éliminer les éventuels sous-produits. 10 Les composés issus de la dépolmérisation sont obtenus avec une bonne pureté, c'est-à-dire, une pureté supérieure ou égale à 90 % molaire, de préférence comprise entre 90 et 99,9 % molaire. La pureté molaire peut être déterminée par une analyse spectroscopique ou chromatographique par exemple la RMN du proton (RMN IH) ou la chromatographie en phase gazeuse couplée à la spectrométrie de masse (GC-MS). En 15 effet, dans le procédé de l'invention, les composés formés peuvent être facilement purifiés par les techniques de séparation bien connues de l'homme du métier et classiquement utilisées dans ce domaine, comme par exemple, la chromatographie sur colonne, la distillation pour les produits volatiles, etc. Les composés obtenus étant en général des petites molécules c'est-à-dire des molécules ayant une masse molaire inférieure à 600 20 leur séparation des produits secondaires éventuellement formés qui sont en général des agomères avec des liaisons ne pouvant être clivées par le procédé de l'invention, est facile compte tenu des propriétés physico-chimiques très différentes desdits oligomères et des composés obtenus. Le procédé de l'invention est d'une grande robustesse car il est résistant aux 25 contaminants éventuellement présents dans les matériaux polymères commerciaux (comme les traces d'eaux et les traces de métaux) ainsi qu'aux additifs comme les colorants, ajoutés aux matériaux polymères comme par exemple les plastiques. Le procédé de l'invention peut être utilisé pour le recyclage de matériaux composites comme les résines contenant du PVC et du PET et qui sont problématiques à 30 recycler. En effet, les liaisons esters du PET sont clivées alors que les liaisons C-C du PVC restent intactes. Ce procédé peut apporter une solution au stockage des déchets en permettant le recyclage du mélange de déchets tels que le PET et de PLA, En effet, étant donné leur 27 ressemblance au niveau des propriétés physiques et visuelles les plastiques (PET) et les bioplastiques (PLA) sont couramment mélangés. Cependant, leur séparation est très coûteuse et les procédés de recyclage actuels ne permettent pas de recycler les deux polymères en même temps. Il existe donc un vrai problème de recyclage de mélanges de 5 plastiques (PET) et de bio-plastiques (PLA). Le procédé de l'invention permet de recycler un mélange de PET et de PLA soit en clivant le PET sélectivement soit en coupant le PET et le PLA et ce en fonction des conditions opératoires choisies. Ainsi, l'invention a pour objet l'utilisation du procédé de dépolymérisation de l'invention pour le recyclage de matériaux plastiques contenant au moins un polymère 10 oxygéné au sens de l'invention. En particulier, l'invention a pour objet l'utilisation du procédé de l'invention pour le recyclage des plastiques ou des mélanges de plastiques contenant au moins un polymère oxygéné, c'est-à-dire un polymère ou copolymère dont la chaîne principale comporte des fonctions esters et/ou carbonates, comme par exemple le PLA, le PET, le PC-BPA, etc. 15 L'invention a encore pour objet un procédé de recyclage de matériaux plastiques ou des mélanges de matériaux plastiques contenant au moins un polymère oxygéné au sens de l'invention, c'est-à-dire un polymère ou copolymère dont la chaîne principale comporte des fonctions esters et/ou carbonates, comme par exemple le PLA, le PET, le PC-BPA, comprenant (i) une étape de dépolymérisation de matériaux polymères oxygénés 20 selon l'invention, éventuellement (ii) une étape d'hydrolyse et éventuellement (iii) une étape de fonctionnalisation et/ou défonctionnalisation. La défonctionnalisation ici signifie la réduction de l'alcool en alcane i.e. «remplacer » l'oxygène de la molécule par un hydrogène. A l'issu du procédé de dépolymérisation de l'invention et après hydrolyse, des 25 composés aromatiques ou non aromatiques (ou aliphatiques) saturés ou insaturés mono-ou polyoxygénés comme, par exemple, di- et /ou tri-oxygénés, de poids moléculaire inférieur à 600 g/mol, comme par exemple, les coniférols substitués, le phénol, les polyols aromatiques, les quinines, les dérivés de catéchols et d'hydroxycatéchol peuvent être obtenus lorsque le polymère oxygéné de départ contient des motifs aromatiques. Les 30 a-co diols tels que l'éthylène glycol, le diéthylène glycol, le 1,6-hexanediol le 1,4- butanediol ainsi que le méthanol, le propylène glycol peuvent, par exemple, être obtenus lorsque les polymères contiennent des motifs aliphatiques saturés ou insaturés. Ces composés peuvent être utilisés comme carburant, intermédiaires de synthèse, matières 28 l'industrie électrique, dans l'industrie électronique, dans l'industrie de textile, dans l'industrie aéronautique, dans l'industrie pharmaceutique, dans l'industrie cosmétique, dans l'industrie agrcichimique. L'invention a donc pour objet un procédé de préparation de composés 5 aromatiques mono-, di-, et/ou tri-cycliques dont chaque cycle peut éventuellement être mono-, ou polyoxygénés comme, par exemple, di- et /ou tri-oxygénés di- et /ou tri-oxygénés comprenant (i) une étape de dépolymérisation de polymères oxygénés selon le procédé de l'invention, éventuellement (ii) une étape d'hydrolyse pour former les composés non silylés correspondants, éventuellement (iii) une étape de fonctionnalisation 10 et/ou défoncliomialisation, pour obtenir d'autres composés de hautes valeurs ajoutées. Dans le cadre de la présente invention, le tenue « fonctionnalisation » signifie le remplacement de l'oxygène par une autre fonction. A ce titre on peut citer, par exemple la substitution des oxygènes par des halogènes (i.e. chlore, brome, iode), des azotures, des amines, ou l'oxydation des alcools ou encore l'acylation ou la déshydratation des 15 oxygènes. Dans le cadre de la présente invention, le terme « défonctionrialisation » signifie le remplacement de l'oxygène par un hydrogène en passant, éventuellement, par une étape de fonctionnalisation comme définie ci-dessus. L'invention a également pour objet un procédé de préparation de composés non 20 aromatiques (ou aliphatiques) saturés ou insaturés mono-, ou polyoxygénés comme, par exemple, di- et /ou tri-oxygénés comprenant (i) une étape de dépolymérisation de polymères oxygénés selon le procédé de l'invention, éventuellement (ii) une étape d'hydrolyse pour former les composés non silylés correspondants et éventuellement (iii) une étape de fonctionnalisation et/ou défonctionnalisation . 25 Les composés non aromatiques (ou aliphatiques) saturés ou insaturés mono-, ou polyoxygénés comme, par exemple, di- et fou tri-oxygénés et/ou de composés aromatiques mono-, di-, et/ou tri-cycliques dont chaque cycle peut éventuellement être mono-, ou polyoxygénés comme, par exemple, di- et/ou tri-oxy-génés, obtenus par le procédé de dépolymérisation de matériaux polymères oxygénés selon l'invention, peuvent être utilisés 30 dans la fabrication de combustibles, de composants électroniques, de polymères plastiques, de caoutchouc, de médicaments, de vitamines, de produits cosmétiques, de parfums, de produits alimentaires, de fils et fibres synthétiques, de cuirs synthétiques, de colles, de pesticides, d'engrais. 29 Ainsi, l'invention a, également, pour objet un procédé de fabrication de combustibles, de composants électroniques, de polymères plastiques, de caoutchouc, de médicaments, de vitamines, de produits cosmétiques, de parfums, de produits alimentaires, de fils et fibres synthétiques, de cuirs synthétiques, de colles, de pesticides, d'engrais 5 comprenant (i) une étape de dépolymérisation de matériaux polymères oxygénés selon le procédé de l'invention, éventuellement (ii) une étape d'hydrolyse pour former, par exemple, les composés non aromatiques (ou aliphatiques) saturés ou insaturés mono-, ou polyoxygénés comme, par exemple, di- et /ou tri-oxygénés et/ou de composés aromatiques mono-, di-, et/ou tri-cycliques dont chaque cycle peut éventuellement être mono-, ou 10 polyoxygénés comme, par exemple, di- et/ou tri-oxygénés, et éventuellement (iii) une étape de foneticinnaiisation et/ou défonctionnalisation, D'autres avantages et caractéristiques de la présente invention apparaîtront à la lecture des exemples ci-dessous donnés à titre illustratif et non limitatif et des figures annexées dans lesquelles : 15 - La figure 1 représente la réduction de polymères oxygénés avec des catalyseurs acides de Lewis que sont le BCF (B(C6F5)3) et le complexe d'iridium selon Cantal et al (W02016/098021, Feghali et aL Chem Sus Chem, 2015, 8, 980 984 et Monsigny el al. ACS Sustainable Chen2. Eng., 2018, 6 , 10481-10488). - La figure 2 représente l'utilisation de catalyseur de type acide de Lewis pour la 20 réduction de biomasse. (a) La réduction de la cellulose avec le catalyseur B(C6F5)3 (Gagné et ut, Angew. Chem. Int M. 2014, 53, 1646 --1649) et (b) la réduction de la lignine avec les catalyseurs 11(126F5)3.et [Ir] selon Cantal, (Cantat et al. W02016005836A1, Feghali et aL Energy Environ. Sei., 2015, 8, 2734-2743, Monsigny et nt Green Chem., 2018, 20, -1986). 25 - La figure 3 représente la réduction de liaisons aryl ether dans des modèles de lignine (c'est-à-dire, de liaison carbone oxygène entre deux aromatiques dans une molécule mimant une liaison présente dans un polymère de lignine) avec le terbutanolate de potassium (KOtBu) de manière non catalytique (2-3 équivalents) (Gruber et al., Chem. Sei., 2013, 4, 1640). 30 - La figure 4 est une représentation schématique comparant la dépolymérisation du PLA par le procédé de dépolymérisation de l'invention (e) aux procédés de l'état de la 30 technique (Cantat et aL W02016/098021 et Chem Sus Chem, 2015, 8, 980 - 984 (a) ; Monsigny et aL ACS Sustainable Chem. Eng., 2018, 6, 10481-10488 (P)). (a) Cantat et aï W02016/098021, le mélange de triethylsilane (Et3SiH, 3.3 équivalents) et de PLA (1 équivalent) en présence de BCF (5 mol%), comme catalyseur mène à la 5 production de l'alcool silyls correspondant aux monomères du PLA (PG-Si pour propylène glycol silylé) mais aussi à une quantité non négligeable de propane. (b) Monsigny et aï ACS Sustainable Chem, Eng., 2018, 6 , 10481-10488, dans des conditions similaires avec un catalyseur à base d'iridium Uri mène à un mélange de produits : PC-Si est toujours le composé majoritaire mais à la différence de la réaction 10 au BCF le sous-produit majoritaire est le propanol silylé et non le propane. (c) Enfin, dans le procédé de l'invention, l'utilisation du TBAF qui est une base de Lewis, comme catalyseur, ne permet pas le clivage de liaisons simples n-C-O tels que les alcools et les éthers. La réaction de dépolymérisation du PLA en présence de triméthoxysilane qui sert ici également de solvant mène à la formation quantitative du 15 seul produit PG-Si, EXEMPLES Dans les exemples ci-après, seuls les polymères les plus couramment utilisés (par exemple PCL, PET, PC-PBA et PLA) ont été testés. D'autre part, la quantité d'hydrosilane de formule générale (1) nécessaire pour réaliser la dépolymérisation est 20 largement dépendante du type de matériau polymérique employé pour obtenir les alcools silylés (-0SiRilt2R3). Il est à noter que, par approximation, et afin de calculer le rendement molaire des réactions de dépolymérisation, le matériau de départ est considéré être exclusivement formé du polymère étudié. Les rendements obtenus sont de l'ordre de 68 à 99 '110 molaire par rapport au 25 nombre de mole de monomère dans le polymère de départ. Les conversions ont été calculées en se basant sur des analyses spectroscopiques (RMN 1H et RMN [3C) en utilisant un spectromètre Bruker DPX 200 MHz et par l'ajout d'un étalon interne (le mesitylene ou le diphenylméthane). Les rendements ont été obtenus à l'aide de la chromatographie en phase gazeuse en utilisant comme étalon, le même composé 30 préalablement synthétisé (courbe d'étalonnage externe). Les données de spectrométrie de masse ont été recueillies sur un appareil Shituadz,u GCMS-QP2010 Ultra gas chromatograph mass spectrometer équipé avec une colonne capillaire en silice fondue 31 Supelco SLBTm-rris (30 m x 0.25 niai x 0.25 gin), Les analyses qualitatives de gaz ont été exécutés à l'aide de la chromatographie en phase gazeuse sur un appareil Shimadzu GC2010 équipé d'une colonne capillaire CarboxenTM 1006 PLOT (30 mx 0,53 mm). Protocole expérimental général de dépolymérisation 1. Sous atmosphère inerte d'argon ou d'azote, l'hydrosilatie de formule générale (1), le polymère oxygéné et le solvant (si nécessaire) sont mis sous agitation un tube de Schlenk. La concentration en hydrosilane dans le mélange réactionnel varie de 1,0- 6,0 mo1.1:1 (concentration calculée sur la base de la moitié du volume final de solvant introduit). 10 2. Ensuite, le catalyseur est ajouté au mélange réactionnel (de 1 à 0,001 équivalents molaire calculés par rapport au nombre de moles de matériau polymère initialement ajouté). La solution est agitée et le tube de Schlenk est laissé ouvert afin d'évacuer les gaz produits par la réaction. 3. Après la fin de l'ajout de la solution et l'arrêt du dégagement gazeux, le tube de 15 Schlenk est fermé et est laissé sous agitation. Dans le cas où le matériau de départ est insoluble, la solubilisation se réalise pendant le temps de réaction vu que les produits finaux sont solubles dans les solvants utilisés. Le suivi de réaction est réalisé par RMN 1H et par GC-MS. 4. Une fois la réaction terminée (temps de réaction de 1 minute à 24 heures), le 20 solvant ainsi que les composés volatils sont évaporés à l'aide d'une rampe à vide (10-2 mbar), L'huile obtenue est purifiée à l'aide d'une chromatographie sur gel de silice en utilisant un gradient d'élution de 100: 0 % jusqu'à 0 : 100 % de pentane : CH4212. 5. Les produits peuvent être hydrolysés en utilisant NaOH (10 %) dans le méthanol, 25 pour fournir le produit hydrolysé correspondant. La réaction d'hydrolyse dure de 1 minute à 16 heures. Le produit final est obtenu après purification sur colonne chromatographique en utilisant un gradient d'élution de 100 : O % jusqu'à 0 : 100 % de CH2C12: AcOEt. Un ensemble de résultats est présenté ci-dessous, donnant des exemples de 30 dépolymérisation de matériaux polymères oxygénés synthétiques et semisynthétiques. Les catalyseurs testés sont le TBAT, le TBAF et le KOtBu. 32 Les hydrosilanes utilisés sont PhSiH1, (Me0)3SiFI, (Et0)1SiH TMDS et PMHS. Les matériaux polymères oxygénés utilisés sont le PLA, le PC-BPA, le PCL, le PET et le PDO. Le PET utilisé est un PET commercial prélevé de bouteilles de d'Evian. Exemple 1: Dépolymérisation du PC-BPA avec le triméthoxysilane ((Me0)35111) 5 avec KOtBu Me0 KOtBu (5 mol %) THF, LA, 5h Me0., ..0Me - Mea-Si-H med "-->" 4 équiv. Mea OMe aiLPMe e A (fia 97 Q/0) Le PC-BPA commercial (123,2 mg ; 0,5 mmol ; 1 équivalent et le trimethoxysilane (244 mg ; 2 rnmol ; 4 équivalent molaire) ont été ajoutés à 1,5 mL de 10 THF, Le catalyseur KOtBu (0,05 équivalent molaire) est ajouté sous agitation. Après 6h de réaction à température ambiante (20±5°C), le solvant est évaporé sous vide. Le produit obtenu lia est purifié en utilisant les mêmes conditions que celle décrites dans le mode opératoire général, A l'issu de cette purification, le produit Ha est obtenu avec une très grande pureté avec un rendement de 97 % par rapport au matériau de départ introduit; 15 L'hydrolyse du produit lia en produit dihydroxylé correspondant peut se réaliser directement en ajoutant au mélange réactionnel 10 ml d'une solution de NaOH (10%) dans un mélange méthanol/eau en l'agitant à 25°C pendant 2 h. Le produit hydrolysé (BI'A) est obtenu avec un rendement de 88 %, sous forme de solide blanc, après purification sur colonne chromatographique en utilisant les conditions décrites dans le mode opératoire 20 général. Exemple 2 : dépolymérisation du PC-BPA avec le triméthoxysilane (0^1e0)3Si11) avec TBAT Mea -MAT (5 mol %) THF, T.A., 6h Me0-0. ,OWle Me0- Si- H Mea Si 4 éqWv, MeCY I H e't OMe OMe , PC-BPA (Ra 96 %) 33 Le même mode opératoire employé pour la dépolymérisation du PC-BPA par (Me0)3SiH avec KOtBil dans l'exemple 1 est employé pour la dépolymérisation avec TBAT (0,05 équivalent molaire). Dans ce cas, 123,2 mg de PC-PBA (0,5 mmol ' 1 équivalent molaire) sont utilisés avec 244 mg de triméthoxysilanc (244 mg ; 2 mmol ; équivalent molaire) et 0,05 équivalent molaire de TBAT (13,5 mg, 0,025 inmol, 5 molE14,), Après 6 h de réaction la conversion est totale en lia. La purification des produits se réalise en suivant le même mode opératoire décrit dans l'exemple 1. L'hydrolyse du produit Ela conduit à l'obtention de BPA (solide blanc, 92 % de rendement), 10 Exemple 3 dépolymérisation du PC-BPA avec le triméthoxysilane 0)3S111) avec TBAF (1M dans THF) (lia 87 %) CO, Me ome MeC). 'X,) TRAF(,-10 mol %) MeOl THF, TA, 12h OMe _10 MeO Me041-H Med PC-BRA 4 ëquiv. Le même mode opératoire employé pour la dépolymérisation du PC-BPA par 15 (Mc0)3SiH avec KOtBu dans l'exemple I est employé pour la dépolymérisation avec TBAF (1M dans l'HF). Dans ce cas, 123,2 mg de PC-PBA (0,5 mmol ; 1 équivalent molaire) sont utilisés avec du triméthoxysilane (244 mg ; 2 mmol ; 4 équivalent molaire) et 50 nt de TBAF (0,05 mmol ; 0,1 équivalent molaire). Après 12 h de réaction la conversion est totale en lia. 20 La purification des produits se réalise en suivant le même mode opératoire décrit dans l'exemple T. L'hydrolyse du produit Ha conduit à l'obtention de BPA (solide blanc, 92 % de rendement). Exemple 4 dépolymérisation du PIC-BPA avec k triéthozysilane et0)3Sill) avec TBAF (1M dans THF) Et°, ELO-Si-1-1 EtCi' 4 équiv, Et0'0 (111) 92 %) TBAF OC mol tel TA, 12h 25 .SI E.I0 OEt ljtEl OEt 34 Le même mode opératoire employé pour la dépolymérisation du PC-BPA par (Me0)3SiEl avec TBAF dans l'exemple 3 est employé pour la dépolymérisation avec le triethoxysilane. Dans ce cas, 123,2 mg de PC-BPA (0,5 mmol ; 1 équivalent molaire) sont utilisés avec 4équivalent molaire de triéthoxysilane (32S mg ; 2 mmol); et 50 faL de TBAF (0,05 minai ; 0,1 équivalent molaire). Après 12 h de réaction la conversion est totale en Ha. La purification des produits se réalise en suivant le même mode opératoire décrit dans l'exemple 1, L'hydrolyse du produit 11h conduit à l'obtention de BPA (solide blanc, 92 % de rendement). 10 Exemple S dépolymérisation du PC-BPA avec le TMDS avec TBAF (1M dans THF) PC-BPA 1. TBAF (i0 mol%) THF, TA., 12h HO2,,,. + TMDS 99% 1 ii il 2 Na01-1 (10%) Me0H i-120, T.A.2h 92% (BPA) Le même mode opératoire employé pour la dépolymérisation du PC-BPA par (Me0)3Sibl. avec TBAF dans l'exemple 3 est employé pour la dépolymérisation avec TMDS. Dans ce cas, 123,2 mg de PC-PBA (0,5 ininol ; 1 équivalent molaire) sont utilisés 15 avec (266,7 mg ; 2,0 mmol ; 4 équivalent molaire) de TMDS et (50 ; 0,05 mmol ; 0,1 équivalent molaire) de TBAF 0,1 équivalent molaire. Après 12 h de réaction la conversion est totale en monomère silylé. L'hydrolyse des monomères silylés se fait donc directement dans le milieu réactionnel et conduit à l'obtention de BPA (solide blanc, 92 % de rendement). 20 Exemple 6 : dépolymérisation du PC-BPA avec le PMHS avec TBAF (1M dans T 140 PMHS TBAFOrno%) l THF, LA, 12h J 11 équiv, 99 oici PC-BPA NaOH (10 %) Me0H; H20 Le même mode opératoire employé pour la dépolymérisation du PC-BPA par (Me0)3SiH avec TBAF clans l'exemple 3 est employé pour la dépolymérisation avec PMHS. Dans ce cas, 123,2 mg de PC-PBA (0,5 mmol ; I équivalent molaire) sont utilisés avec 330,7 mg de PMHS (5,5 mmol , 11 équivalent molaire) et 50 pl_ de TBAF (0,05 mmol ; 0,1 équivalent molaire) Après 12h, l'hydrolyse de monomères silylés se fait directement dans le milieu réactionnel et conduit à l'obtention de BPA (solide blanc, 68 % de rendement). Exemple 7 : dépolymérisation du PET en utilisant TMDS avec TBAF (1M dans THF) 1 TBAF (10 mol 9,4) HO TMDS THF, 60`C, 72h fi Fuis NaOH (10 %) 'OH 0 6 équiv, Me0H i H» (BDM 85 %) 211 PET Le même mode opératoire employé pour la dépolymérisation du PC-BPA par (Me0)3Sin avec TBAF dans l'exemple 3 est employé pour la dépolymérisation avec PMHS. Dans ce cas, 96,1 mg de PET (0,5 mmol ; 1 équivalent molaire) sont utilisés avec du TMDS (400,0 mg ; 3,0 unnol ; 6 équivalent molaire) et 0,1 équivalent molaire de 15 TBAF (50 pL ; 0,05 mmol ; 0,1 équivalent molaire). Après 72h à 60°C, l'hydrolyse du produit silvlé se fait directement dans le milieu réactionnel et conduit à l'obtention de BDM (solide blanc, 85 % de rendement). 36 Exemple 8: dépolymérisation du PCL en utilisant TMDS avec TBAF (1M dans THE) Puis NaOH (10 %) 4 équiv. Me0H / H20 2h, TA. n TBAF (10 mol %) TMDS THF, TA., 12h H (hexanediol 89 %) Le même mode opératoire employé pour la dépolymérisation du PC-BPA par 5 (Ivie0)3Siff avec TBAF dans l'exemple 3 est employé pour la dépolymérisation avec PMI-1S. Dans cc cas, (58,2 mg ; 0,5 mmol ; 1 équivalent molaire) de PCL sont utilisés avec 266,7 mg de TMDS (2,0 mmol ; 4 équivalent molaire) et 50 pt de TBAF (0,05 mmol 0) équivalent molaire). Après 12h à température ambiante (20 ± 5°C), l'hydrolyse du produit silylé se fait directement dans le milieu réactionnel et conduit à l'obtention de 1,6- 10 hexanediol (solide blanc, 89 % de rendement). Exemple 9: dépolymérisation du NA en utilisant TISIDS avec TBAF (1M dans THE) PLA TBAF (10 mol %) TMDS THF, 60°C, 48h Puis NaOH (10 %) 4 équiv. Me0H / H20 2h, LA. HO (PC 93 %) Le même mode opératoire employé pour la dépolymérisation du PC-BPA par 15 (MeO)3SiH avec TBAF dans l'exemple 3 est employé pour la dépolymérisation avec PMI-!S. Dans ce cas, (37,0 mg ; 0,5 mmol ; 1 équivalent molaire) de PLA sont utilisés avec 266,7 mg de TMDS (2,0 mmol ; 4 équivalent molaire) et 50 u.L. de TBAF (0,05 minol ; 0,1 équivalent molaire). Après 48h à 60°C, l'hydrolyse du produit silyié se fait directement dans le milieu réactionnel et conduit à l'obtention de propylène glycol (huile 20 blanche, 93 % de rendement). Exemple 10 : dépolymérisation du PD0 en utilisant le TMDS avec le TBAF (1M. dans THF) 37 TBAF (10 mol %) 'OH TMDS THF, TA., 12h (DEG 89 %) Puis NaOH (10 %) 4 équiv. MaOH H2O 2h, TA PDG Le même mode opératoire employé pour la dépolymérisation du PC-BPA par (Me013,SiH avec TBAF dans l'exemple 3 est employé pour la dépolymérisation avec PMHS, Dans ce cas, 52,2 mg de PDO (0,5 mincit ; I équivalent molaire) sont -utilisés avec 266,7 mg de TMDS (2,0 mmol ; 4 équivalent molaire) et 50 p..L. de THAF (0,05 mmol ; 0,1 équivalent molaire), Après 12h à température ambiante (20 t 5°C), l'hydrolyse de diéthylèneglycol silylé se fait directement dans le milieu réactionnel et conduit à l'obtention de diethylèneglyeol DEG (huile incolore, 89 % de rendement). Exemple 11: Me0, ORile 4. e0-Si-H TBAF (5 mol %) rhile0-.g. 0 Jn MeC5 70 °C, 6h mec L'OMe % e lic 98 4 équiv. .Le même mode opératoire employé pour la dépolymérisation du PC-N'A par (MeO)3Sill avec TBAF dans l'exemple 3 est employé pour la dépolymérisation avec de PCL avec (Me0)3Sili. Dans ce cas, (52,2 mg ; 0,5 in.mol ; l équivalent molaire) de PCL 15 sont utilisés avec (244 mu ; 2 mmol ; 4 équivalent molaire) de (Me0)3SiH et 2,8 mg ; (0,025 mmol ; 5 mol%) de TBAF sans solvant. Après 6h à 70 °C, la purification du produit silylé se réalise en suivant le même mode opératoire décrit dans l'exemple I et est obtenu à 98%. Caractérisation des molécules obtenues: t. 10 PCL MetiSiLl Me0" I OMe 0, -0Me y itme 0Me 20 (lia 87 %) Ha NIVER (200 MHz, THF-dg, hle.iSi) 8 (ppm) = 7. LO (4H, m, Ar-H), 6.86 (4H. rrnAr-H), 3.58 (18E1, s, Me0Si), 1.61 (6H, s, C113-) 38 13C NMR (50 MHz, THF-d3, Me4Si): 6 (ppm) = 151.1, 144.4, 127.5, 118.4, 50.6, 32.7, 30.5. me0,0Me 0Me Me° 0 si... &Fr IIe 5 1H NMR (200 MHz, THF-de, Me4Si) 8 (ppm) = 3.73 (4H, t 3J = 6 Hz, 0-C112), 1.55 (4 H, m, O-CH2-CH2-CH2), 1.40 (4 H, m, 0-CH2-CH2-CH,-). I3C NMR (50 MHz, THIF-d8, Me4Si): S (ppm) = 63.0, 50.2, 32.3, 25.3. Les abréviations utilisées sont précisées ci-après : PC-BPA = Polcarbonate du bisphénol A 10 PCL = Poly(caprolactone) PDO = Poly(dioxanone) PET = Poly(éthylène térephthalate) PVC = Poly(chlorure de vinyle) DEG = Diéthylène glycol 15 EG= Ethylène glycol PG= Propylene glycol BDM= Benzène diméthanol TPA= acide téréphtalique PLLA= Poly(L-lactide) 20 PLA= Acide polylactique BPA= Bisphénol A PS= REVENDICATIONS1. Procédé de dépolymérisation de polymères oxygénés par clivage sélectif des liaisons oxygène-carbone des fonctions esters (-CO-O-) et des fonctions carbonates (-OCO-O-), caractérisé en ce qu'il comprend une étape de mise cri contact desdits polymères oxygénés avec un composé hydrosilane de formule (I) 1 R Si2 i R (I) dans laquelle R!, R2 et R3 représentent, indépendamment l'un de l'autre, un atome 10 d'hydrogène, un atome d'halogène, un groupe hydroxyle, un groupe alkyle, un groupe alcényle, un groupe alcynyle, un groupe alkoxy, un groupe aryloxy, un groupe silylé, tin groupe siloxy, un groupe aryle, un groupe amine, lesdits groupes alkyle, alcényle, alcynylc, alkoxy, silylé, siloxy, aryle et amino étant éventuellement substitués, ou 15 R' est tel que défini ci-dessus et R2 et R3, pris ensemble avec l'atome de silicium auquel ils sont liés forment un hétérocycle silylé éventuellement substitué en présence d'un catalyseur de type base de Lewis, 20 2, Procédé selon la revendication 1, caractérisé en ce que les polymères oxygénés sont choisis parmi - les polyesters saturés ou insaturés choisis parmi l'acide polylactique (PLA), le polycaprolactone (PCL), le polyhydroxyalkanoate (PRA), le polyhydroxyvalérate (PHV), le polyéthylène adipate (PEA), le polybutylène succinate (PBS), le poly(3- 25 hydroxybutyrate-co-3-hydroxyvalérate (PHBV), le polyéthylène téréphthalate (PET), le poly-butylene téréphthalate (PBT), le polyarimethylène téréphthalate (PTT), le polyéthylène naphthalate (PEN), la polydioxanone (PDO) ; - les polycarbonates choisis parmi le PC-BPA, le polypropyléne carbonate (PPC), le polyéthylène carbonate (PEC), le poly(hexaméthylène carbonate), l'allyl diglycol 30 carbonate (ADC) ou CR-39 ; ou 40 - les tannins hydrolysables choisis parmi les gallotannins, les ellagitannins, ou la subérine. 3. Procédé selon l'une des revendications 1 ou 2, caractérisé en ce que les polymères oxygénés sont choisis parmi - les polyesters choisis parmi le PET, le PCL, le PDO ou le PLA; - les polycarbonates choisis parmi le PC-SPA ou le PPC. - les tannins hydrolysables choissi parmi les gallotannins, les ellagitannins, ou la subérine. 4. Procédé selon l'une quelconque des revendications 1 à 3, caractérisé en ce que le 10 catalyseur de type base de Lewis est un alcoolate de formule (10 (R6-01)'. (Il) dans laquelle - w est I, 2, 3, 4, et 5 ; R6 est un alkyle comprenant 1 à 6 atomes de carbone, un alcényle comprenant 2 à 6 15 atomes de carbone, un alcynyle comprenant 2 à 6 atomes de carbone ou un aryle monocyclique ou polycyclique typiquement hi- ou tri- cyclique comprenant 6 à 20 atomes de carbone ; et M est un métal choisi parmi Li, Na, K, Cs ou Rb Cu, Mg, Zn, Ca, Sr, Ra, Pb, AI, Sb, La,. Zr, Si, Ti, Sn, Ge, V. 20 5. Procédé selon la revendication 4, caractérisé en ce que R6 est un alkyle linéaire ou ramifié comprenant 1 à 6 atomes de carbone, choisi parmi le méthyle, l'éthyle, le propyle, le butyle, le pentyle ou le hexyle et leurs isomères ramifiés et M est Li, Na, K ou Rb. 25 6. Procédé selon l'une quelconque des revendications 1 à 5, caractérisé en ce que le catalyseur est choisi panai CH3-0Li, CH3-ONa, CE13-0K, CH3-ORb, C.1-13CF12-0K, (CH3-O)3A1, (PhO)3A1, (iPrO)3A1 ou tBu-OK. 7. Procédé selon l'une quelconque des revendications 1 à 3, caractérisé en ce que le 30 catalyseur de type base de Lewis est un composé permettant de libérer un fluorure (F") de formule (111) - (F), (III) dans laquelle - z est 1, 2, 3, 4 ; Y est un ammonium d'alkyle dont l'alkyle comprend I à 6 atomes de carbone, un ammonium d'alcényle dont l'alcényle comprend 2 à 6 atomes de carbone, un ammonium d'alcynyle dont l'alcynyle comprend 2 à 6 atomes de carbone ou un aryle comprenant 6 à 10 atomes de carbone ; un ammonium de quinine, ou - Y est un métal choisi parmi Li, Na, K, Cs, Rb, Cu, Zn, Ca, Ba, Al, Zr, Sn. 8. Procédé selon la revendication 7, caractérisé en ce que Y est un ammonium d'alkyle dont l'alkyle comprend 1 à 6 atomes de carbone choisi parmi le méthyle, l'éthyle, le propyle, le butyle, le pentyle ou le hexyle et leurs isomères ramifiés. 9. Procédé selon la revendication 7, caractérisé en ce que le catalyseur de formule (HI) est choisi parmi CsF, TMAF (fluorure de tétraméthylanimonium) ou TBAF (fluorure 15 de tétrabutylammonium). 10. Procédé selon l'une quelconque des revendications 1 à 3, caractérisé en ce que le catalyseur de type base de Lewis est un fluorosilicate choisi parmi : - les hexafluorosilicates SiF62- avec un contre-ion alcalins choisi parmi Li, 20 Na, K et Cs ; ou - les fluorosilicates de formule (127)3SiF2" avec un contre-ion ammonium d'alkyle de formule N(R10)4÷ ou un contre-ion sulfonium de formule S(Rll)3avec - R7 étant un alkyle comprenant de 1 à 6 atomes de carbone choisi parmi le méthyle, 25 l'éthyle, le propyle, le butyle, le pentyle ou le hexyle et leurs isomères ramifiés ; ou un aryle comprenant de 6 à 10 atomes de carbone choisi parmi le phényle, le benzyle ou le naphtyle ; - le° étant un atome d'hydrogène ; un méthyle, un éthyle, un propyle, un butyle, et leurs isomères ramifiés. 30 - Rn étant un atome d'hydrogène ; un méthyle, un éthyle, un propyle, un butyle, et leurs isomères ramifiés ou des amines primaires, secondaires ou tertiaires. 42 11, Procédé selon la revendication 10, caractérisé en ce que le fluorosilicate est choisi parmi l'ammonium fluorosilicate (K2SiF6) ou le tétrabutylammonium de difluorottaphénylsilicate [(n-Bu)4N+ (Ph)3SiF21 aussi appelé THAT. 5 12. Procédé selon l'une quelconque des revendications 1 à 3, caractérisé en ce que le catalyseur de type base de Lewis est un arnidure primaire ou secondaire un dérivé guanidine choisi parmi - les guanidinates bicycliques de sodium ou potassium, notamment le sel de sodium ou de potassium de l'anion du 1,3,4,6,7,8-hexahydro--21-i-pyrimid.o[1,2- 10 ajpyrimidine (ou Hhpp), - la guanidine, - la 1,5,7-triazabicycl 4.4.0jclec-5-ene (ouTBD). 13. Procédé selon l'une quelconque des revendications 1 à 3, caractérisé en ce que le catalyseur de type base de Lewis est un hétérocycle carbonique de formule générale (IV) : Ra r-N (IV) dans laquelle R8 et R9 représentent, indépendamment l'un de l'autre, un alkyle comprenant 1 à 6 atomes de carbone, un alcényle comprenant 2 à 6 atomes de carbone, un alcynyle comprenant 2 à 6 atonies de carbone ou un aryle bi- ou tri- cyclique comprenant 6 à 20 atomes de carbone. 14. Procédé selon la revendication 13, caractérisé en ce que l'hétérocycle carbénique est choisi parmi le carbêne de 2,6-di(1,3-diisopropyl)imidazolium, le carbêne de 1,3-bis(1- adarnantanypirnidazoliuna ou encore le carbêne de 1,3-bis-(2,6- diisopropylphenyl)imidazolinium. 15. Procédé selon l'une quelconque des revendications 1 à 3, caractérisé en ce que le catalyseur de type base de Lewis est un carbonate de formule (V) rir2c01 (V) dans laquelle 43 - M' est un métal choisi parmi Li, Na, K, Cs ou Rb. 16. Procédé selon l'une quelconque des revendications 1 à 15, caractérisé en ce que le composé hydrosilane mis en oeuvre est un composé hydrosilane de formule (I) dans 5 laquelle RI, R2 et R3 représentent, indépendamment l'un de l'autre, un atome d'hydrogène ; un groupe hydroxyle ; un groupe alkyle choisi parmi le méthyle, l'éthyle, le propyle, le butyle, et leurs isomères ramifiés ; un groupe alkoxy dont le radical alkyle est choisi parmi le méthyle, l'éthyle, le propyle, le butyle et leurs isomères ramifiés ; un groupe alkoxy dont le radical alkyle est choisi parmi le méthyle, l'éthyle, le propyle, le 10 butyle et leurs isomères ramifiés ; un groupe aryle choisi parmi le phényle et le benzyle ; un groupe aryloxy dont le radical aryle est choisi parmi le phényle et le benzyle ; un groupe siloxy (-O-Si(X')3) dont chaque X', indépendamment l'un de l'autre, est choisi parmi un atome d'hydrogène, un groupe alkyle choisi parmi le méthyle, l'éthyle, le propyle, un groupe aryle choisi parmi le phényle et le benzyle, un organosilane 15 polymérique de formules générales K3Si 0'. Si SiX's kr, ,1 /, H H I 14 'I TMDS PMHS dans laquelle X' est tel que défini ci-dessus et n est un nombre entier compris entre I et 20000, avantageusement entre I et 5000, plus avantageusement entre 1 et 1000 ; lesdits groupes alkyle, alkoxy, aryle, aryloxy, siloxy et aryle étant éventuellement substitués. 20 17. Procédé selon l'une quelconque des revendications 1 à 16, caractérisé en ce que le composé hydrosilane mis en oeuvre est un composé hydrosilane de formule (I) dans laquelle RI, R2 et R3 représentent, indépendamment l'un de l'autre, un atome d'hydrogène ; un groupe alkyle choisi parmi le méthyle, l'éthyle, le propyle et son isomère 25 ramifié ; un groupe aryle choisi parmi le benzyle et le phényle ; un groupe siloxy choisi parmi le polydiméthylsiloxane (PDMS), le polyméthylhydroxysiloxane (PMHS) et le tétraméthyldisiloxane (TMDS). 44 18. Procédé selon l'une quelconque des revendications 1 à 17, caractérisé en ce que le rapport molaire entre le composé hydrosilane de formule (I) et le polymère oxygéné est compris entre 0,1 et 20. 5 19. Procédé selon l'une quelconque des revendications 1 à 18, caractérisé en ce que la quantité de catalyseur est de 0,001 à 0,9 équivalent molaire, bornes incluses, par rapport au nombre de mole initial du polymère oxygéné de départ. 10 20. Procédé de recyclage de matériaux plastiques ou des mélanges de matériaux plastiques contenant au moins un polymère oxygéné caractérisé en ce qu'il comprend (i) une étape de dépolymérisation de matériaux polymères oxygénés selon l'une quelconque des revendications 1 à 19, éventuellement (ii) une étape d'hydrolyse et éventuellement (iii) une étape de fonctionnalisation et/ou défonctionnalisation. 15 21. Procédé de préparation de composés non aromatiques (ou aliphatiques) saturés ou insaturés mono-, di- et fou tri-oxygénés, ou de composés aromatiques mono-, di-, et/ou tri-cycliques dont chaque cycle est éventuellement mono-, di- et /ou tri-oxygénés, caractérisé en ce qu'il comprend (i) une étape de dépolymérisation de matériaux polymères oxygénés 20 selon l'une quelconque des revendications 1 à 19, éventuellement (ii) une étape d'hydrolyse pour former les composés non silylés correspondants et éventuellement (iii) une étape de fonctionnalisation et/ou défonctionnalisation. 22. Procédé de fabrication de combustibles, de composants électroniques, de 25 polymères plastiques, de caoutchouc, de médicaments, de vitamines, de produits cosmétiques, de parfums, de produits alimentaires, de fils et fibres synthétiques, de cuirs synthétiques, de colles, de pesticides, d'engrais, comprenant (i) une étape de dépolymérisation de matériaux polymères oxygénés selon l'une quelconque des revendications 1 à 19, et éventuellement (ii) une étape d'hydrolyse pour former les 30 composés non aromatiques (ou aliphatiques) saturés ou insaturés mono-, di- et /ou tri-oxygénés et/ou de composés aromatiques mono-, di-, et/ou tri-cycliques dont chaque cycle est mono-, di- et/ou tri-oxygénés, éventuellement (iii) une étape de fonctionnalisation et/ou défonctionnalisation.